(57)【要約】  ポリ（アリールエーテルケトン）（Ｐ１）および、場合によってはさらにポリ（アリールエーテルケトン）（Ｐ１）およびポリ（ビフェニルエーテルスルホン）（Ｐ２）以外の１種または複数の成分（Ａ）からなるポリマー組成物（Ｃ１）中に含まれるポリ（アリールエーテルケトン）（Ｐ１）を希釈するための、有効量（ε）のポリ（ビフェニルエーテルスルホン）（Ｐ２）の使用であって、しかも、ポリ（アリールエーテルケトン）（Ｐ１）に対してよりもポリ（ビフェニルエーテルスルホン）（Ｐ２）に対しての攻撃性の方が強い化学的環境（Ｅ）における、ポリマー組成物（Ｃ１）の耐薬品性が、少なくとも実質的に維持される、使用。
2009520858.tif 000002
【特許請求の範囲】
【請求項１】
ポリ（アリールエーテルケトン）（Ｐ１）および、場合によってはさらにポリ（アリールエーテルケトン）（Ｐ１）およびポリ（ビフェニルエーテルスルホン）（Ｐ２）以外の１種または複数の成分（Ａ）からなるポリマー組成物（Ｃ１）中に含まれるポリ（アリールエーテルケトン）（Ｐ１）を希釈するための、有効量（ε）のポリ（ビフェニルエーテルスルホン）（Ｐ２）の使用であって、
ポリ（アリールエーテルケトン）（Ｐ１）に対してよりもポリ（ビフェニルエーテルスルホン）（Ｐ２）に対しての攻撃性の方が強い化学的環境（Ｅ）における、ポリマー組成物（Ｃ１）の耐薬品性が、少なくとも実質的に維持される、使用。
【請求項２】
有効量（ε）のポリ（ビフェニルエーテルスルホン）（Ｐ２）が５０質量部（ｐｂｗ）未満であり、
前記有効量（ε）のポリ（ビフェニルエーテルスルホン）（Ｐ２）が、ポリマー組成物（Ｃ１）中に１００ｐｂｗの量で含まれるポリ（アリールエーテルケトン）（Ｐ１）を、前記ポリマー組成物（Ｃ１）の中で、εｐｂｗのポリ（アリールエーテルケトン）（Ｐ１）をεｐｂｗのポリ（ビフェニルエーテルスルホン）（Ｐ２）で置換することにより、希釈する、請求項１に記載の使用。
【請求項３】
有効量（ε）のポリ（ビフェニルエーテルスルホン）（Ｐ２）が３０ｐｂｗ未満である、請求項２に記載の使用。
【請求項４】
ポリマー組成物（Ｃ１）の耐薬品性が少なくとも実質的に維持される、請求項１〜３のいずれか一項に記載の使用。
【請求項５】
ポリ（ビフェニルエーテルスルホン）（Ｐ２）が、その実質的に全部の繰り返し単位が少なくとも１個のｐ−ビフェニレン基：
【化１】
2009520858.tif 000018
少なくとも１個のエーテル基（−Ｏ−）および少なくとも１個のスルホン基（−ＳＯ2−）を含む１種または複数の式の繰り返し単位（Ｒ２）であるようなポリマーである、請求項１〜４のいずれか一項に記載の使用。
【請求項６】
ポリ（ビフェニルエーテルスルホン）（Ｐ２）が、その５０質量％を超える繰り返し単位が式
【化２】
2009520858.tif 000019
の繰り返し単位（Ｒ２）であるポリマーである、請求項１〜５のいずれか一項に記載の使用。
【請求項７】
ポリ（アリールエーテルケトン）（Ｐ１）が、その実質的に全部の繰り返し単位が少なくとも１個のアリーレン基、少なくとも１個のエーテル基（−Ｏ−）および少なくとも１個のケトン基［−Ｃ（＝Ｏ）−］を含む１種または複数の式の繰り返し単位（Ｒ１）であるポリマーである、請求項１〜６のいずれか一項に記載の使用。
【請求項８】
ポリ（アリールエーテルケトン）（Ｐ１）が、その５０質量％を超える繰り返し単位が式
【化３】
2009520858.tif 000020
の繰り返し単位（Ｒ１）であるポリマーである、請求項１〜７のいずれか一項に記載の使用。
【請求項９】
前記化学的環境（Ｅ）が、カルボン酸エステル、カルボン酸、グリコールエーテル、脂肪族炭化水素、芳香族炭化水素、モノスチレン、フェノール、エポキシ、エポキシ前駆体、ケトン、塩素化炭化水素、ならびにたとえば硝酸および硫酸などの無機酸の水溶液から選択される化学物質（ｃＥ）を含む、請求項１〜８のいずれか一項に記載の使用。
【請求項１０】
ポリマー組成物（Ｃ１）が、成形物品の形態または成形物品の部品（Ｓ１）である、請求項１〜９のいずれか一項に記載の使用。
【請求項１１】
ポリマー組成物（Ｃ１）の耐薬品性をその必要に合わせて少なくとも実質的に維持しながらも、ポリマー組成物（Ｃ１）の中に含まれるポリ（アリールエーテルケトン）（Ｐ１）を希釈するための方法であって、
前記ポリマー組成物（Ｃ１）が、ポリ（アリールエーテルケトン）（Ｐ１）ならびに、場合によってはさらに、ポリ（アリールエーテルケトン）（Ｐ１）およびポリ（ビフェニルエーテルスルホン）（Ｐ２）以外の１種または複数の成分（Ａ）からなり、
前記ポリマー組成物（Ｃ１）の耐薬品性が、ポリ（アリールエーテルケトン）（Ｐ１）に対してよりもポリ（ビフェニルエーテルスルホン）（Ｐ２）に対して一層攻撃的な化学的環境（Ｅ）において、少なくとも実質的に維持され、
前記方法が、有効量（ε）のポリ（ビフェニルエーテルスルホン）（Ｐ２）によってポリ（アリールエーテルケトン）（Ｐ１）を希釈することを含んでいる、方法。
【請求項１２】
ポリマー組成物（Ｃ１）が、成形物品の形態または成形物品の部品（Ｓ１）である、請求項１１に記載の方法。
【請求項１３】
ポリマー組成物（Ｃ２）であって：
ポリ（アリールエーテルケトン）（Ｐ１）
有効量（ε）のポリ（ビフェニルエーテルスルホン）（Ｐ２）、および
場合によってはさらにポリ（アリールエーテルケトン）（Ｐ１）およびポリ（ビフェニルエーテルスルホン）（Ｐ２）以外の１種または複数の成分（Ａ）からなり、
ポリマー組成物（Ｃ２）に含まれるポリ（ビフェニルエーテルスルホン）（Ｐ２）が、質量対質量で、ポリ（アリールエーテルケトン）（Ｐ１）によって完全に置き換えられていることを除いては、ポリマー組成物（Ｃ２）と同一であるポリマー組成物（Ｃ１）の耐薬品性と比較したときに、ポリ（アリールエーテルケトン）（Ｐ１）に対してよりもポリ（ビフェニルエーテルスルホン）（Ｐ２）に対して一層攻撃的な化学的環境（Ｅ）における前記ポリマー組成物（Ｃ２）の耐薬品性が、少なくとも実質的に維持される、ポリマー組成物（Ｃ２）。
【請求項１４】
請求項１３に記載のポリマー組成物（Ｃ２）からなる成形物品（Ｓ２）。
【請求項１５】
請求項１３に記載のポリマー組成物（Ｃ２）からなる成形物品の部品（Ｓ２）。
【請求項１６】
請求項１５に記載の部品を含む、物品の組立品。
【発明の詳細な説明】
【技術分野】
【０００１】
本出願は、米国仮特許出願第６０／７５２，９２２号明細書および米国仮特許出願第６０／７５２，９５１号明細書（いずれも、２００５年１２月２３日出願）の利益を主張するものであり、それらの内容のすべてを参考として引用し、本明細書に組み入れる。
本発明は、ポリ（ビフェニルエーテルスルホン）の新規な使用に関する。
【背景技術】
【０００２】
ポリ（ビフェニルエーテルスルホン）は、ポリ（アリールエーテルスルホン）の特殊な一部門を形成している。これら非晶質のテクノポリマーは、最高の靱性で知られ、ポリ（アリールエーテルケトン）などの超高性能ポリマーよりは劣るものの市販されている透明樹脂のほとんどのものよりは優れたかなり良好な耐薬品性を有する、よりすぐりの材料である。
正確に言えば、ポリ（アリールエーテルケトン）は、技術的性質、すなわち高融点、優れた熱安定性、高い剛性および強度、良好な靱性、ならびに優れた耐環境応力破壊性を含めた真に優れた耐薬品性を、格段のバランスで提供する。しかしながら、それらの物質のガラス転移点がいくぶん低いために、使用温度が１７０℃を超えるようなある特殊な用途の場合にはその使用に限界があるが、その理由は主として、ガラス転移が移行する（ｔｈｅ  ｇｌａｓｓ  ｔｒａｎｓｉｔｉｏｎ  ｉｓ  ｔｒａｖｅｒｓｅｄ）につれてモジュラスの損失が起きるからである。
【０００３】
多くの用途において、ポリ（アリールエーテルケトン）により得られる技術的性質の格段のバランスは率直に評価されるが、前記の用途において、たとえば、純粋のポリ（アリールエーテルケトン）のＴgよりも上で改良された耐荷重力を持つ物質が必要とされることはない。それでもなお重要な問題が残っていて、ポリ（アリールエーテルケトン）のコストが高いということが原因で、当業者が、前記ポリ（アリールエーテルケトン）を包含された用途（ｅｎｃｏｍｐａｓｓｅｄ  ａｐｐｌｉｃａｔｉｏｎ）において技術的に望ましいものとして広く使用することができないでいるが、これは特に、成形物品またはその少なくともいくつかの部品を、一時的または恒久的に、攻撃的な化学的環境に接触させたとき、さらに詳しくは、成形物品、またはその少なくとも一つまたは複数の部品を、一時的または恒久的に、応力にさらしたときにあてはまる。
ポリ（アリールエーテルケトン）組成物よりも低コストであるが、前記ポリ（アリールエーテルケトン）組成物によって得られるものと少なくとも実質的に同等の耐薬品性を有するポリマー組成物に対する大きな必要性が依然として存在している。
その課題は、特に米国特許第４，８０４，７２４号明細書の教示（以下において説明する）を見ると、本出願人には難しいものと思える。
【０００４】
米国特許第４，８０４，７２４号明細書（その内容のすべてを参考として引用し、本明細書に組み入れる）には、ポリ（ビフェニルエーテルスルホン）およびポリ（アリールエーテルケトン）を含むブレンド物の記載がある。米国特許第４，８０４，７２４号明細書においては、それらのブレンド物は、中間の組成（たとえば、５０部のＰＰＳＵおよび５０部のＰＥＥＫ）では、考えられる「興味ある」性質のバランス、特に、（低い）ポリ（アリールエーテルケトン）のＴgと（高い）ポリ（ビフェニルエーテルスルホン）のＴgとの間の範囲の中間的な靱性およびモジュラス（すなわち、中間的な耐荷重力）ならびに、ある化学的環境（酢酸エチル、１，１，１−トリクロロエタン、トルエン、およびアセトン）における、ポリ（アリールエーテルケトン）の（高い）耐薬品性とポリ（ビフェニルエーテルスルホン）の（実質的に低い）耐薬品性との間の範囲の中間的な耐薬品性（中間的な耐環境応力破壊性を含む）を示す。したがって、米国特許第４，８０４，７２４号明細書の教示は、二重の意味合いを有している：（１）ポリ（ビフェニルエーテルスルホン）は、純粋のポリ（アリールエーテルケトン）のＴgを超えての耐荷重力を向上させるために使用することが可能である、そして（２）ポリ（アリールエーテルケトン）にポリ（ビフェニルエーテルスルホン）を添加することによって、耐薬品性の実質的な低下が起きることが予想される。
【０００５】
したがって、簡潔に述べれば、当業者は米国特許第４，８０４，７２４号明細書の教示からは、以下のように理解するであろう：すなわち、ポリ（アリールエーテルケトン）組成物中に含まれるポリ（アリールエーテルケトン）の一部を、通常コスト的により魅力のあるポリマー特にポリ（ビフェニルエーテルスルホン）で置き換えることは、ポリ（アリールエーテルケトン）によって得られる耐薬品性を実質的に維持しながら、ポリ（アリールエーテルケトン）組成物のコスト削減の込み入った問題を解決するための適切な手段とはなり得ないであろう。
【発明の開示】
【０００６】
本発明の第一の態様は、ポリ（アリールエーテルケトン）（Ｐ１）ならびに場合によってはさらにポリ（アリールエーテルケトン）（Ｐ１）およびポリ（ビフェニルエーテルスルホン）（Ｐ２）以外の１種または複数の成分（Ａ）からなる、ポリマー組成物（Ｃ１）中に含まれるポリ（アリールエーテルケトン）（Ｐ１）を希釈するために、有効量（ε）のポリ（ビフェニルエーテルスルホン）（Ｐ２）を使用し、しかも、ポリ（アリールエーテルケトン）（Ｐ１）に対してよりもポリ（ビフェニルエーテルスルホン）（Ｐ２）に対しての攻撃性の方が強い化学的環境（Ｅ）における、ポリマー組成物（Ｃ１）の耐薬品性が、少なくとも実質的に維持されることを目的とする。
【０００７】
本発明の別な態様は、ポリマー組成物（Ｃ１）の耐薬品性をその必要に合わせて少なくとも実質的に維持しながらも、ポリマー組成物（Ｃ１）の中に含まれるポリ（アリールエーテルケトン）（Ｐ１）を希釈するための方法を目的としており、
前記ポリマー組成物（Ｃ１）が、ポリ（アリールエーテルケトン）（Ｐ１）ならびに、場合によってはさらに、ポリ（アリールエーテルケトン）（Ｐ１）およびポリ（ビフェニルエーテルスルホン）（Ｐ２）以外の１種または複数の成分（Ａ）からなり、
前記ポリマー組成物（Ｃ１）の耐薬品性が、ポリ（アリールエーテルケトン）（Ｐ１）に対してよりもポリ（ビフェニルエーテルスルホン）（Ｐ２）に対して一層攻撃的な化学的環境（Ｅ）において、少なくとも実質的に維持され、
前記方法が、有効量（ε）のポリ（ビフェニルエーテルスルホン）（Ｐ２）によってポリ（アリールエーテルケトン）（Ｐ１）を希釈する、
ことを含んでいる。
【０００８】
上述の２つの態様においては、そのポリマー組成物（Ｃ１）は、成形物品の形態であるかまたは成形物品の一部（Ｓ１）であってよい。
ポリ（アリールエーテルケトン）（Ｐ１）を希釈した後に得られるポリマー組成物を（Ｃ２）で表示し、それとは対照的に、希釈前のポリマー組成物を（Ｃ１）で表示することとする。
【０００９】
次いで、本発明のさらに別な態様は、以下のものからなるポリマー組成物（Ｃ２）を目的としている：
ポリ（アリールエーテルケトン）（Ｐ１）
有効量（ε）のポリ（ビフェニルエーテルスルホン）（Ｐ２）、および
場合によってはさらにポリ（アリールエーテルケトン）（Ｐ１）およびポリ（ビフェニルエーテルスルホン）（Ｐ２）以外の１種または複数の成分（Ａ）からなり、
ここで、ポリマー組成物（Ｃ２）に含まれるポリ（ビフェニルエーテルスルホン）（Ｐ２）が、質量対質量で、ポリ（アリールエーテルケトン）（Ｐ１）によって完全に置き換えられていることを除いては、ポリマー組成物（Ｃ２）と同一であるポリマー組成物（Ｃ１）の耐薬品性と比較したときに、ポリ（アリールエーテルケトン）（Ｐ１）に対してよりもポリ（ビフェニルエーテルスルホン）（Ｐ２）に対して一層攻撃的な化学的環境（Ｅ）における前記ポリマー組成物（Ｃ２）の耐薬品性が、少なくとも実質的に維持される。
【００１０】
１００質量部（ｐｂｗ）のポリ（アリールエーテルケトン）（Ｐ１）および、場合によってはさらにポリ（アリールエーテルケトン）（Ｐ１）およびポリ（ビフェニルエーテルスルホン）（Ｐ２）以外の１種または複数の成分（Ａ）からなるポリマー組成物（Ｃ１）から通常出発して、以下のものからなるポリマー組成物（Ｃ２）を：
（１００−ε）ｐｂｗの量のポリ（アリールエーテルケトン）（Ｐ１）（εについては以下において定義される）、
有効量（εｐｂｗ）のポリ（ビフェニルエーテルスルホン）（Ｐ２）、および
場合によってはさらにポリ（アリールエーテルケトン）（Ｐ１）およびポリ（ビフェニルエーテルスルホン）（Ｐ２）以外の１種または複数の成分（Ａ）、
下記の工程、すなわち、
ポリ（ビフェニルエーテルスルホン）（Ｐ２）を準備する工程；
ポリ（アリールエーテルケトン）（Ｐ１）を準備する工程；
必要であれば、成分（Ａ）を準備する工程；
有効量、すなわちεｐｂｗのポリ（ビフェニルエーテルスルホン）（Ｐ２）を、（１００−ε）ｐｂｗのポリ（アリールエーテルケトン）（Ｐ１）と、場合によっては成分（Ａ）とを接触、好ましくは混合する工程、
を含む方法によって調製して、ポリマー組成物（Ｃ２）を得ることが可能である。
【００１１】
本発明のさらに別の態様は、上述のようなポリマー組成物（Ｃ２）からなる成形物品または成形物品の部品（Ｓ２）を目的としている。本発明の最後の態様は、前記部品を含む物品の組立品を目的としている。
【発明を実施するための最良の形態】
【００１２】
明確性のために、「ポリマー組成物（Ｃ１）に含まれるポリ（アリールエーテルケトン）（Ｐ１）を希釈するための」という表現は、本明細書においては、その広い意味合いで、すなわち「ポリマー組成物（Ｃ１）中に含まれるポリ（アリールエーテルケトン）（Ｐ１）の濃度を低下させるための」と理解するべきである。典型的には、そのような希釈は、ポリ（アリールエーテルケトン）（Ｐ１）の一部をポリ（ビフェニルエーテルスルホン）（Ｐ２）によって置き換えることにより達成される。「濃縮された」ポリマー組成物［すなわち、ポリマー組成物（Ｃ１）］を希釈することにより往々にして得られる利点は、そのようにして得られる「希釈された」ポリマー組成物［すなわち、ポリマー組成物（Ｃ２）］が、コスト的により魅力的となることであって、それは、ポリ（ビフェニルエーテルスルホン）は通常、ポリ（アリールエーテルケトン）ほどには高価でないからである。
【００１３】
ある当業者によって、前記当業者が、本発明の使用に従ってポリマー組成物（Ｃ１）の中に含まれるポリ（アリールエーテルケトン）（Ｐ１）を希釈するためにポリ（ビフェニルエーテルスルホン）（Ｐ２）を使用する前に、ポリマー組成物（Ｃ１）が調製されていたかもしれないし、その耐薬品性が評価されていたかもしれない。しかしながら、このシナリオはまったく不要である。それというのも、本発明の使用は、ある環境（Ｅ）において、特に、ポリマー組成物（Ｃ２）が、ポリ（アリールエーテルケトン）含有でポリ（ビフェニルエーテルスルホン）非含有のポリマー組成物（Ｃ１）の効果的に測定されるかまたは合理的に推測された耐薬品性に少なくとも実質的に等しい耐薬品性を示すという目的で当業者によって納得されるや直ちに、良好に実施されたと理解するべきであり、その当業者が、どのような方法で、ポリマー組成物（Ｃ１）の効果的に測定されるかまたは合理的に推測された耐薬品性を知っていたとしても、このように認識されたポリマー組成物（Ｃ２）がこのことを根拠に調製されたことになる。
【００１４】
本発明においては、ポリマー組成物（Ｃ１）の耐薬品性が少なくとも実質的に維持されるという事実は通常、そのポリマー組成物（Ｃ２）（「希釈された」ポリマー組成物）が、その環境（Ｅ）における耐薬品性を有しているということを意味していて、ポリマー組成物（Ｃ１）（「濃縮された」ポリマー組成物）のそれより低いがそれに近いか、ポリマー組成物（Ｃ１）のそれに等しいか、ポリマー組成物（Ｃ１）のそれよりも高いかのいずれかである。別な言い方をすれば、環境（Ｅ）において、ポリマー組成物（Ｃ２）が、ポリマー組成物（Ｃ１）の耐薬品性よりも実質的に低い耐薬品性を有していない。
【００１５】
好ましくは、本発明においては、ポリマー組成物（Ｃ１）の耐薬品性が少なくとも実質的に維持されている、すなわち、ポリマー組成物（Ｃ２）が、ポリマー濃度（Ｃ１）のそれと同等または実質的に同等であるかまたは、ポリマー濃度（Ｃ１）のそれよりも高い、環境（Ｅ）における耐薬品性を通常有している。
【００１６】
ポリマー組成物（Ｃ１）中に含まれるポリ（アリールエーテルケトン）（Ｐ１）を希釈するために使用したときに、環境（Ｅ）におけるポリマー組成物（Ｃ１）の耐薬品性を少なくとも実質的に維持する［すなわち、実質的に損なうことがない］ことを可能とするような、ポリ（ビフェニルエーテルスルホン）（Ｐ２）の量を、本発明の意味合いにおいて、有効量（ε）とみなすこととする。
【００１７】
すでに説明したように、有効量（ε）のポリ（ビフェニルエーテルスルホン）（Ｐ２）で、１００質量部（ｐｂｗ）の量でポリマー組成物（Ｃ１）の中に含まれるポリ（アリールエーテルケトン）（Ｐ１）を希釈することが可能であるが、それには、前記ポリマー組成物（Ｃ１）の中で、εｐｂｗのポリ（アリールエーテルケトン）（Ｐ１）をεｐｂｗのポリ（ビフェニルエーテルスルホン）（Ｐ２）に置き換え、それによって、（１００−ε）ｐｂｗのポリ（アリールエーテルケトン）（Ｐ１）とεｐｂｗのポリ（ビフェニルエーテルスルホン）（Ｐ２）とを含むポリマー組成物（Ｃ２）を得ることができる。そのような定義をすれば、εは０〜１００ｐｂｗの範囲とすることができる。
【００１８】
理論的な観点からは、εは技術的に可能な限り低いものとすることもできるが、１ｐｂｗ未満のポリ（ビフェニルエーテルスルホン）（Ｐ２）の量εは、前の段落で定義したように、望ましいといえることはほとんどなく、その理由は、この場合、そのようにして得られた希釈のメリットが通常不十分であるからである。したがって、有効量（ε）のポリ（ビフェニルエーテルスルホン）（Ｐ２）とは、好ましくは２ｐｂｗを超え、極めて好ましくは、５ｐｂｗを超える場合である。
【００１９】
その一方で、有効量（ε）は通常、ある上限を超えてはならないが、その上限は主として、ポリ（ビフェニルエーテルスルホン）の性質、ポリ（アリールエーテルケトン）の性質、（１種または複数の）任意成分（Ａ）の性質と量、および環境（Ｅ）の性質に依存する。したがって、当業者がしばしば観察するところであるが、ポリ（アリールエーテルケトン）（Ｐ１）を、ポリ（ビフェニルエーテルスルホン）（Ｐ２）によって、質量対質量で、量を増やしながら置き換えていくと、ポリ（ビフェニルエーテルスルホン）（Ｐ２）の量が臨界限度を超えない限りにおいては、そのポリマー組成物（Ｃ１）の耐薬品性が、少なくとも維持されるか、少なくとも実質的に維持される［「プラトー」または「擬似プラトー」挙動を示す］が、臨界限度を超えると、それぞれ耐薬品性が、場合によっては急激に、実質的に低下し、最終的には、ポリ（ビフェニルエーテルスルホン）（Ｐ１）のそれに近いレベルにまで達するので（図１および２参照，本明細書の実施例の項で説明）、総合的な耐薬品性曲線［すなわち、０〜１００部のポリ（アリールエーテルケトン）（Ｐ１）を、質量対質量で、ポリ（ビフェニルエーテルスルホン）（Ｐ２）によって置き換え］は、場合によってはＳ字形のように見える（図３参照，本明細書の実施例の項で説明）。
【００２０】
したがって：
本発明のある種の実施態様においては、有効量（ε）のポリ（ビフェニルエーテルスルホン）（Ｐ２）は、先に定義されたように、好ましくは６０ｐｂｗ未満であり；
本発明のある種の他の実施態様においては、εは好ましくは５０ｐｂｗ未満であり；
さらに別なある種の実施態様においては、εは好ましくは４０ｐｂｗ未満であり；さらに別なある種の実施態様においては、εは好ましくは３５ｐｂｗ未満であり；さらに別なある種の実施態様においては、εは好ましくは３０ｐｂｗ未満であり；さらに別なある種の実施態様においては、εは好ましくは２５ｐｂｗ未満であり；さらに別なある種の実施態様においては、εは好ましくは２０ｐｂｗ未満であり；さらに別なある種の実施態様においては、εは好ましくは１５ｐｂｗ未満である。
当業者ならば、主として、先に示したパラメーターのすべてに依存して、自分にとって最も都合の良いεの値を容易に決めることができる。
【００２１】
一般的には、本発明においては、ポリマー組成物（Ｃ１）および（Ｃ２）は、一時的または恒久的に、化学的環境（Ｅ）との接触の影響を受けやすく、多くの場合、そのような一時的または恒久的な接触が実際に実現される。
化学的環境（Ｅ）を構成するかその一部となり得る化学物質（ｃＥ）の例を非限定的に挙げれば、カルボン酸エステル、カルボン酸、グリコールエーテル、脂肪族炭化水素、芳香族炭化水素たとえばベンゼンおよびトルエン、モノスチレン、フェノール、エポキシ、エポキシ前駆体たとえばプロピレングリコールモノエーテルおよびエチレングリコールジグリシジルエーテル、ケトン、塩素化炭化水素、ならびに硝酸および硫酸などの無機酸の水溶液などがある。
【００２２】
環境（Ｅ）にハロゲン化炭化水素、特に塩素化炭化水素たとえば、四塩化炭素、クロロホルム、および塩化メチレンが含まれている場合には特に、良好な結果が得られた。その塩素化炭化水素には、１〜１２個の炭素原子が含まれていてよい。
環境（Ｅ）にケトンが含まれている場合にまた良好な結果が得られた。そのケトンは、少なくとも１個のケトン基を含むＣ3〜Ｃ12非環状化合物たとえば、メチルエチルケトンおよびアセトンなどであってよく、少なくとも１個のケトン基を含むホモ環状またはヘテロ環状化合物（その環に、４〜１０個の原子、たとえば炭素または窒素原子が含まれているのが好ましい）、たとえばＮ−メチルピロリジノンであってもよい。
【００２３】
特に（ｃＥ）がハロゲン化炭化水素またはケトンである場合には、その化学物質（ｃＥ）の量は、環境（Ｅ）の全質量を基準にして、１０、２０、５０、７５または９０％よりも高くてよく、ある種の実施態様においては、その環境（Ｅ）が実質的に、または完全に化学物質（ｃＥ）からなっていてもよい。
環境（Ｅ）におけるポリマー組成物（Ｃ１）および（Ｃ２）の耐薬品性は各種適切なパラメーターによって評価することができるが、前記パラメーターはそれ自体、各種適切な方法によって得ることができる。そのような適切なパラメーターの一例が、「保持率」であって、これは、ポリマー組成物（Ｃ１）および（Ｃ２）が一時的または恒久的に化学的環境（Ｅ）と接触するより前のそれらのある物理的または化学的性質の値の、ポリマー組成物（Ｃ１）および（Ｃ２）が、同一の化学的環境（Ｅ）と接触した後の、それらの同一の物理的または化学的性質の値に対する比率である。
【００２４】
問題となる性質は、特に機械的性質、たとえば引張強度、引張モジュラス、曲げ強度、または曲げモジュラスである。引張特性は主としてＡＳＴＭ試験法Ｄ−６３８に従って求めることができるが、それに対して曲げ特性は主としてＡＳＴＭ試験法Ｄ−７９０に従って求めることができる。
本発明のある種の実施態様においては、ポリマー組成物（Ｃ１）および（Ｃ２）に応力がかかることはない。
本発明の他のある種の実施態様においては、ポリマー組成物（Ｃ１）および（Ｃ２）には応力がかかるが、事情によってはそれらに、一時的または恒久的のいずれかの応力がかかってもよい。
【００２５】
ポリ（ビフェニルエーテルスルホン）（Ｐ２）
本発明の目的では、ポリ（ビフェニルエーテルスルホン）は、その繰り返し単位の５０質量％を超えるものが、少なくとも１個のｐ−ビフェニレン基：
【化１】
2009520858.tif 000003
少なくとも１個のエーテル基（−Ｏ−）および少なくとも１個のスルホン基（−ＳＯ2−）を含む１種または複数の式の繰り返し単位（Ｒ２）であるような重縮合ポリマーを表すことを意図している。
【００２６】
繰り返し単位（Ｒ２）が次の一般式の１種または複数の式であるのが好ましい：
【化２】
2009520858.tif 000004
［式中、Ｒ1〜Ｒ4は、−Ｏ−、−ＳＯ2−、−Ｓ−、−Ｃ（＝Ｏ）−であるが、ただしＲ1〜Ｒ4の少なくとも１個は−ＳＯ2−であり、かつＲ1〜Ｒ4の少なくとも１個は−Ｏ−であり；Ａｒ1、Ａｒ2およびＡｒ3は、６〜２４個の炭素原子を含むアリーレン基、好ましくはフェニレンまたはｐ−ビフェニレンであり；そしてａおよびｂは０または１のいずれかである。］
【００２７】
より好ましくは、繰り返し単位（Ｒ２）は以下のものから選択される。
【化３】
2009520858.tif 000005
【００２８】
さらにより好ましくは、繰り返し単位（Ｒ２）は次式のものである。
【化４】
2009520858.tif 000006
【００２９】
本発明の目的では、ポリフェニルスルホン（ＰＰＳＵ）ポリマーは、その繰り返し単位の５０質量％を超えるものが、式（２）の繰り返し単位（Ｒ２）である各種ポリマーを表すことを意図している。
【００３０】
ポリ（ビフェニルエーテルスルホン）（Ｐ２）は、主として、ホモポリマー、ランダムコポリマー、交互コポリマー、またはブロックコポリマーであってよい。ポリ（ビフェニルエーテルスルホン）（Ｐ２）がコポリマーである場合には、その繰り返し単位は主として、（ｉ）式（２）〜（６）から選択される少なくとも２種の異なった式の繰り返し単位（Ｒ２）、または（ｉｉ）１種または複数の式（２）〜（６）繰り返し単位（Ｒ２）と繰り返し単位（Ｒ２）とは異なったたとえば次式のような繰り返し単位（Ｒ２*）からなっていてよい：
【化５】
2009520858.tif 000007
【００３１】
ポリ（ビフェニルエーテルスルホン）（Ｐ２）の繰り返し単位の好ましくは７０質量％を超えるもの、より好ましくは８５質量％を超えるものが、繰り返し単位（Ｒ２）である。さらにより好ましくは、ポリ（ビフェニルエーテルスルホン）（Ｐ２）の実質的に全部の繰り返し単位が繰り返し単位（Ｒ２）である。最も好ましくは、ポリ（ビフェニルエーテルスルホン）（Ｐ２）の全部の繰り返し単位が繰り返し単位（Ｒ２）である。
【００３２】
ポリ（ビフェニルエーテルスルホン）（Ｐ２）がＰＰＳＵホモポリマーである、すなわち、ポリマー内で完全に全部ではなくても、実質的に全部で、その繰り返し単位が式（２）であるような場合には、優れた結果が得られた。ソルベイ・アドバンスト・ポリマーズ・Ｌ．Ｌ．Ｃ．（Ｓｏｌｖａｙ  Ａｄｖａｎｃｅｄ  Ｐｏｌｙｍｅｒｓ，Ｌ．Ｌ．Ｃ．）製のレイデル（ＲＡＤＥＬ）（登録商標）Ｒポリフェニルスルホンは、ＰＰＳＵホモポリマーの一例である。
【００３３】
ポリ（ビフェニルエーテルスルホン）（Ｐ２）は各種の方法で調製することができる。当業者に周知の方法は、米国特許第３，６３４，３５５号明細書、米国特許第４，００８，２０３号明細書、米国特許第４，１０８，８３７号明細書および米国特許第４，１７５，１７５号明細書に記載されている（それらの内容のすべてを参考として引用し、本明細書に組み入れる）。
【００３４】
ポリ（アリールエーテルケトン）（Ｐ１）
先にも述べたように、ポリマー組成物（Ｃ１）にはポリ（アリールエーテルケトン）（Ｐ１）が含まれている。
【００３５】
本発明の目的では、「ポリ（アリールエーテルケトン）」という用語は、その繰り返し単位の５０質量％を超えるものが、少なくとも１個のアリーレン基、少なくとも１個のエーテル基（−Ｏ−）および少なくとも１個のケトン基［−Ｃ（＝Ｏ）−］を含む１種または複数の式の繰り返し単位（Ｒ１）である、各種のポリマーを表すことを意図している。
【００３６】
好ましくは、繰り返し単位（Ｒ１）以下のものから選択される：
【化６】
2009520858.tif 000008
［式中、
Ａｒは独立して、フェニレン、ビフェニレンまたはナフチレンから選択される２価の芳香族ラジカルであり、
Ｘは独立して、Ｏ、Ｃ（＝Ｏ）または単結合（ｄｉｒｅｃｔ  ｂｏｎｄ）であり、
ｎは、０〜３の整数であり、
ｂ、ｃ、ｄおよびｅは、０または１であり、
ａは、１〜４の整数であり、そして
好ましくは、ｂが１の場合にはｄが０である。］
【００３７】
より好ましくは、繰り返し単位（Ｒ１）は以下のものから選択される。
【化７】
2009520858.tif 000009
【化８】
2009520858.tif 000010
【００３８】
さらにより好ましくは、繰り返し（Ｒ１）は以下のものから選択される。
【化９】
2009520858.tif 000011
【００３９】
最も好ましくは、繰り返し単位（Ｒ１）は次式のものである。
【化１０】
2009520858.tif 000012
【００４０】
本発明の目的では、ＰＥＥＫポリマーは、その繰り返し単位の５０質量％を超えるものが、式（ＶＩＩ）の繰り返し単位（Ｒ１）である各種ポリマーを表すことを意図している。
【００４１】
ポリ（アリールエーテルケトン）（Ｐ１）は、主として、ホモポリマー、ランダムコポリマー、交互コポリマー、またはブロックコポリマーであってよい。ポリ（アリールエーテルケトン）（Ｐ１）がコポリマーである場合には、それには主として、（ｉ）式（ＶＩ）〜（ＸＸＩ）から選択される少なくとも２種の異なった式の繰り返し単位（Ｒ１）、または（ｉｉ）式（ＶＩ）〜（ＸＸＩ）の１種または２種の繰り返し単位（Ｒ１）および繰り返し単位（Ｒ１）とは異なる繰り返し単位（Ｒ１*）を含む。
【００４２】
ポリ（アリールエーテルケトン）（Ｐ１）の繰り返し単位の好ましくは７０質量％を超えるもの、より好ましくは８５質量％を超えるものが、繰り返し単位（Ｒ１）である。さらにより好ましくは、ポリ（アリールエーテルケトン）（Ｐ１）の実質的に全部の繰り返し単位が繰り返し単位（Ｒ１）である。最も好ましくは、ポリ（アリールエーテルケトン）（Ｐ１）の全部の繰り返し単位が繰り返し単位（Ｒ１）である。
ポリ（アリールエーテルケトン）（Ｐ１）がＰＥＥＫホモポリマーである、すなわち、ポリマーの内で完全に全部ではなくても、実質的に全部で、その繰り返し単位が式（ＶＩＩ）であるような場合には、優れた結果が得られた。
【００４３】
ポリ（アリールエーテルケトン）（Ｐ１）は、有利には、少なくとも０．５５ｄＬ／ｇ、好ましくは少なくとも０．７０ｄＬ／ｇの還元粘度（ＲＶ）を有し、さらにポリ（アリールエーテルケトン）（Ｐ１）のＲＶは、有利には、多くとも１．１０ｄＬ／ｇ、好ましくは多くとも０．９０ｄＬ／ｇである。還元粘度（ＲＶ）は、９５〜９８％硫酸（ｄ＝１．８４ｇ／ｍＬ）中、ポリ（アリールエーテルケトン）濃度１ｇ／１００ｍＬで測定する。その測定は、Ｎｏ．５０キャノン−フレスケ（Ｃａｎｎｏｎ−Ｆｌｅｓｋｅ）粘度計を使用して実施する。スルホン化を避けるために、溶解後４時間未満の間に、２５℃でＲＶを測定する。
【００４４】
ポリ（アリールケトン）（Ｐ１）は各種の方法で調整することができる。
当業者に周知の一つの方法には、少なくとも１種のビスフェノールと少なくとも１種のジハロベンゾイド化合物または少なくとも１種のハロフェノール化合物との実質的に等モルの混合物を反応させることが含まれる（カナダ国特許第８４７，９６３号明細書に記載あり）。このようなプロセスにおいて好適なビスフェノールは、ヒドロキノン、４，４’−ジヒドロキシビフェニル、および４，４’−ジヒドロキシベンゾフェノンであり；このようなプロセスにおいて好適なジハロベンゾイド化合物は、４，４’−ジフルオロベンゾフェノン、４，４’−ジクロロベンゾフェノン、および４−クロロ−４’−フルオロベンゾフェノンであり；このようなプロセスにおいて好適なハロフェノール化合物は、４−（４−クロロベンゾイル）フェノールおよび（４−フルオロベンゾイル）フェノールである。したがって、ＰＥＥＫホモポリマーは主として、たとえば米国特許第４，１７６，２２２号明細書に記載されているような求核プロセスによって製造することができる（その内容のすべてを参考として引用し、本明細書に組み入れる）。
【００４５】
ＰＥＥＫホモポリマーを製造するための、当業者に周知のまた別な方法には、溶媒としてアルカンスルホン酸を使用し縮合剤の存在下に、フェノキシフェノキシ安息香酸などを求電子的に重合させることが含まれるが、そのようなプロセスは、米国特許第６，５６６，４８４号明細書に記載がある（その内容のすべてを参考として引用し、本明細書に組み入れる）。その他のポリ（アリールエーテルケトン）も、たとえば米国特許出願公開第２００３／０１３０４７６号明細書に記載があるように、フェノキシフェノキシ安息香酸とは異なったモノマーから出発して、同じ方法で製造することができる（その内容のすべてもまた参考として引用し、本明細書に組み入れる）。
【００４６】
ポリマー組成物（Ｃ１）および（Ｃ２）の任意成分（Ａ）
ポリマー組成物（Ｃ１）および（Ｃ２）には、ポリ（アリールエーテルケトン）組成物で慣用される成分がさらに含まれていてもよいが、そのようなものとしては、たとえば平滑剤、熱安定剤、静電防止剤、有機および／または無機顔料たとえばＴｉＯ2、カーボンブラック、酸捕捉剤たとえばＭｇＯ、安定剤すなわち、金属の酸化物および硫化物たとえば酸化亜鉛および硫化亜鉛、抗酸化剤、難燃化剤、発煙抑制剤、ならびに充填剤などが挙げられるが、これらをまとめて成分（Ａ）と呼ぶ。
【００４７】
成分（Ａ）を存在させる場合、ポリマー組成物（Ｃ１）の全質量を基準にした［またはポリマー組成物（Ｃ２）の全質量を基準にした］それらの質量は、有利には５０％未満、好ましくは３０質量％未満、より好ましくは１０％未満、さらにより好ましくは５％未満である。ポリマー組成物（Ｃ１）および（Ｃ２）が成分（Ａ）をまったく含まない、すなわちそれらがポリ（アリールエーテルケトン）（Ｐ１）およびポリ（ビフェニルエーテルスルホン）（Ｐ２）からなっている場合に、優れた結果が観察された。
【００４８】
ポリマー組成物（Ｃ１）および（Ｃ２）は、各種慣用される混合方法によって有利に調製することができる。好適な方法に含まれるのは、粉状または粒体状の形態の対象としているポリマー組成物の成分を、たとえば機械式ブレンダーを使用して乾燥混合する工程と、次いでその混合物を押出し加工してストランドとし、そのストランドを切断してペレットとする工程である。
【００４９】
本発明に従うことが可能な成形物品または成形物品の部品の例を非限定的に挙げれば、航空機の旅客サービスユニットの部品、航空機のエアリターングリル、航空機の加熱システムの部品、航空機換気システムの部品、乾式トランス（ｄｒｙ  ｔｒａｎｓｆｏｒｍｅｒ）もしくはモーターコイルの封入部品、フードサービス装置、歯科用ケース、医療装置、衛生器具、装置、ボールベアリングおよびボールベアリング保持ケージ、ポンプベアリング、針、医療用トレー、コーティング、ワイヤーおよびケーブルのコーティング、絶縁フィルム、およびスラストワッシャーなどがある。
【００５０】
以下において本発明を説明するための実施例を提供するが、それらは本発明を限定するものではない。
【実施例】
【００５１】
ＰＥＥＫをＰＰＳＵに各種の量でブレンドすることにより、５種のポリマー組成物、すなわちポリマー組成物Ｅ１、Ｅ２、Ｅ３、Ｅ４およびＥ５を調製した。一方ではＰＥＥＫのみからなるポリマー組成物、および他方ではＰＰＳＵのみからなるポリマー組成物もまた、比較例すなわちポリマー組成物ＣＥ１およびＣＥ２として調製した。例に使用したポリマー組成物に含まれる全部の成分の種類と量とを表１にまとめた。
【００５２】
【表１】
2009520858.tif 000013
【００５３】
ビクトレックス（ＶＩＣＴＲＥＸ）（登録商標）１５０Ｐの粉体化ＰＥＥＫ樹脂は、ビクトレックス・マニュファクチャリングＬｔｄ．（ＶＩＣＴＲＥＸ  Ｍａｎｕｆａｃｔｕｒｉｎｇ  Ｌｔｄ．）から入手可能であり、レイデル（ＲＡＤＥＬ）（登録商標）Ｒ５０００ＮＴのＰＰＳＵ樹脂は、ソルベイ・アドバンスト・ポリマーズＬ．Ｌ．Ｃ（ＳＯＬＶＡＹ  ＡＤＶＡＮＣＥＤ  ＰＯＬＹＭＥＲＳ，Ｌ．Ｌ．Ｃ．）から入手可能であった。
【００５４】
ポリマー組成物の試験片の調製
すべてのポリマー組成物は、バーストーフ（Ｂｅｒｓｔｏｒｆｆ）２５ｍｍ２軸スクリュー押出機（８バレルセグメント、７加熱ゾーン、全長対直径比３３：１）を使用して、表１に記載された成分を溶融コンパウンディングすることによって調製した。その押出機では、バレル６のところに真空ベントが設けられていて、すべてのコンパウンディング作業の間、真空に維持した。重量計量式フィーダーを使用して押出機のフィードスロートの中へ成分を計量することにより押出機に組成物をフィードしたが、それらのフィード速度を適切に調節して、それぞれの場合で所望のブレンド比が得られるようにした。コンパウンディング条件の詳細を表２に示す。コンパウンディングされた樹脂を、冷却および固化のための水槽の中でストランドとし、次いで切断してペレットとした。
【００５５】
【表２】
2009520858.tif 000014
【００５６】
次いで、それぞれのポリマー組成物（Ｅ１、Ｅ２、Ｅ３、Ｅ４、Ｅ５、ＣＥ１およびＣＥ２）のペレットを、２５ｍｍのスクリューを備え、５１ｃｍ3の射出能力を有する５０トン住友（Ｓｕｍｉｔｏｍｏ）射出成形機を使用して、ＡＳＴＭによる厚み３．２ｍｍの曲げ試験片に射出成形した。射出成形条件は、すべてのサンプルで樹脂溶融温度が３８５〜４００℃に維持され、金型温度が１７０〜１８０℃に維持されるようにした。次いで、試験片はすべて２００℃で１時間かけてアニールしてすべての部分が可能な限り最大限まで結晶化されるようにしてから、耐薬品性の評価にかけた。
【００５７】
化学物質暴露実験
各種の組成物の耐薬品性の評価は、成形したままの試験片、ならびに同一の試験片であるが、３種の異なった溶媒すなわち、メチルエチルケトン（ＭＥＫ）、クロロホルムおよびＮ−メチルピロリジノン（ＮＭＰ）の中に１０日および３０日の浸漬暴露させたものについて、室温（２３℃）で曲げ特性の測定をすることにより、実施した。これらの溶媒がすべて、多くのプラスチックスに対して攻撃的な溶媒であることは周知である。ＮＭＰおよびクロロホルムは極めて攻撃性が強いので、実際にＰＰＳＵを溶解させることが可能であるが、ＭＥＫは、ＰＰＳＵの弱い溶媒であるので、機械的な完全性にはやはり好ましくない。
【００５８】
試験片は、化学物質暴露浴から取り出してから紙タオルを用いて簡単に乾かし、その後で曲げ特性の測定を実施した。溶媒暴露の前後における曲げ特性の測定はすべて、ＡＳＴＭ試験法Ｄ−７９０に従って実施した。
【００５９】
結果
ＭＥＫに浸漬させた後でのポリマー組成物の試験結果を表３に示す。
【００６０】
【表３】
2009520858.tif 000015
【００６１】
レイデル（Ｒａｄｅｌ）（登録商標）Ｒのサンプル（ＣＥ２）は、ＭＥＫの中に部分的に溶解し、わずか１０日間の浸漬後には破損していた。その一方で、純粋なＰＥＥＫのサンプル（ＣＥ１）と同様に、最大５０ｐｂｗのＰＰＳＵを含む実施例Ｅ１〜Ｅ５（ＰＰＳＵ／ＰＥＥＫ質量比＝１、実施例Ｅ５）は、意外にも、３０日の浸漬の後であってさえも、「成形したままのもの」と同じそれらの曲げ特性のレベルを維持しており、これは保持率が約１であることからも明らかである。
【００６２】
図１には、ＭＥＫでの３０日間暴露の後の曲げ強度保持率をグラフ表示したものを示している。曲げ強度保持率を、試験した各種のポリマーブレンド物のＰＥＥＫ質量％に対してプロットした。この場合、曲げ特性の保持という面からＰＥＥＫとの等価性が、予想もしなかったことであるが、ＰＰＳＵ／ＰＥＥＫの比が少なくとも５０／５０の高さとなるまで達成されていた。さらに驚いたことには、あるブレンド物の保持率の方が、純粋のＰＥＥＫのそれよりもある程度超えていることを本出願人は見出した。
【００６３】
クロロホルムに浸漬させた後でのポリマー組成物の試験結果を表４に示す。
【００６４】
【表４】
2009520858.tif 000016
【００６５】
レイデル（Ｒａｄｅｌ）（登録商標）Ｒのサンプル（ＣＥ２）がわずか１０日間の浸漬でクロロホルム中に完全に溶解してしまったのに対して、意外にも、サンプルＥ１〜Ｅ３は、３０日の浸漬の後であってさえも、「成形したままのもの」と同じそれらの曲げ特性のレベルを維持していた。
【００６６】
図２には、クロロホルムでの３０日間暴露の後の曲げ強度保持率をグラフ表示したものを示している。曲げ強度保持率を、試験した各種のポリマーブレンド物のＰＥＥＫ質量％に対してプロットした。化学的環境（Ｅ）としてクロロホルムを用いた場合、曲げ特性の保持という面からＰＥＥＫとの等価性が、予想もしなかったことであるが、ＰＰＳＵ／ＰＥＥＫの比が３０／７０の高さとなるまで達成されていた。
【００６７】
ＮＭＰに浸漬させた後でのポリマー組成物の試験結果を表５に示す。
【００６８】
【表５】
2009520858.tif 000017
【００６９】
レイデル（Ｒａｄｅｌ）（登録商標）Ｒのサンプル（ＣＥ２）がわずか１０日間の浸漬でＮＭＰ中に完全に溶解してしまったのに対して、予想もしなかったことであるが、サンプルＥ１〜Ｅ３は、３０日の浸漬の後であってさえも、それらの曲げ特性のレベルを維持していた。
【００７０】
図３には、ＮＭＰでの３０日間暴露の後の曲げ強度保持率をグラフ表示したものを示している。曲げ強度保持率を、試験した各種のポリマーブレンド物のＰＥＥＫ質量％に対してプロットした。化学的環境（Ｅ）としてＮＭＰを用いた場合、曲げ特性の保持という面からＰＥＥＫとの等価性が、予想もしなかったことであるが、この場合もまたＰＰＳＵ／ＰＥＥＫの比が３０／７０の高さとなるまで達成されていた。
【００７１】
これらの実験データすべてから、意外にも、有効量のＰＰＳＵを用いてＰＥＥＫを希釈すると、（この試験が、ＰＥＥＫに対してよりもＰＰＳＵに対しての方がはるかに攻撃的である化学的環境で実施されたにもかかわらず）純粋のＰＥＥＫと少なくとも実質的に同等の耐薬品性を有するＰＥＥＫ−ＰＰＳＵブレンド物が得られること、およびポリマー材料のコストを実質的に低下させるための魅力的な手段であることが判った。
【図面の簡単な説明】
【００７２】
【図１】ＭＥＫでの３０日間暴露の後の曲げ強度保持率をグラフ表示したものを示す。曲げ強度保持率を、試験した各種のポリマーブレンド物のＰＥＥＫ質量％に対してプロットした。
【図２】クロロホルムでの３０日間暴露の後の曲げ強度保持率をグラフ表示したものを示す。曲げ強度保持率を、試験した各種のポリマーブレンド物のＰＥＥＫ質量％に対してプロットした。
【図３】ＮＭＰでの３０日間暴露の後の曲げ強度保持率をグラフ表示したものを示す。曲げ強度保持率を、試験した各種のポリマーブレンド物のＰＥＥＫ質量％に対してプロットした。
【図１】
2009520858.tif 000021
【図２】
2009520858.tif 000022
【図３】
2009520858.tif 000023
【国際調査報告】
2009520858.tif 000024
2009520858.tif 000025
2009520858.tif 000026